СПОСОБ ПОЛУЧЕНИЯ ПОРОШКА МОНОГИДРОКСИДА АЛЮМИНИЯ ПСЕВДОБЕМИТНОЙ СТРУКТУРЫ (ВАРИАНТЫ)

0
1. Способ получения порошка моногидроксида алюминия псевдобемитной структуры, включающий термохимическую активацию гиббсита, отличающийся тем, что продукты активации подвергают пластификации в азотнокислом растворе, после чего к продукту активации добавляют воду до соотношения твердое:жидкое равного 1:(5-6) и полученную суспензию подвергают распылительной сушке при 140-170 С.
0
2. Способ получения порошка моногидроксида алюминия псевдобемитной структуры, включающий термохимическую активацию гиббсита, отличающийся тем, что продукты активации промывают на барабанном фильтре раствором нитрата аммония, затем пластификация промытого продукта в азотнокислом растворе, после чего добавляют воду к продукту активации до соотношения твердое:жидкое равного 1:(5-6), и полученную суспензию подвергают распылительной сушке при 140-170 С.
0
0
3. Способ по п.1 получения порошка моногидроксида алюминия псевдобемитной структуры, включающий термохимическую активацию гиббсита, отличающийся тем, что продукт активации подвергают пластификации при рН, равном 3-4 и температуре 160-170 С, затем к продукту пластификации добавляют воду до соотношения в суспензии твердое: жидкое, равного 1:(5-6), и суспензию подают на распылительную сушку при температуре 140-170 С.
4. Способ по п.2 получения порошка моногидроксида алюминия псевдобемитной структуры, включающий термохимическую активацию гиббсита, отличающийся тем, что продукт активации подвергают промывке на барабанном фильтре при рН менее 7-8 раствором нитрата аммония с концентрацией 0,5-5 г/л.
0
0
5. Способ по п.2, отличающийся тем, что отмытый продукт активации подвергают пластификации при рН, равном 3-4 и температуре 160-170 С, затем к продукту пластификации добавляют воду до соотношения в суспензии твердое: жидкое, равного 1:(5-6), и суспензию подают на распылительную сушку при температуре 140-170 С.